(57)【要約】    【課題】    ポリエステルフィルム中の有機顔料の高温、長時間の湿熱、乾熱処理によるフィルム表面への染み出し現象による色写りの防止と顔料の耐熱性が劣ることによる繰り返し加熱による色調変化の抑制した着色ポリエステルフィルムを提供する。    【解決手段】    ポリエステル樹脂中に分子量が６９５〜１０００の有機顔料を０．０１〜５重量％含有するポリエステルフィルム。【選択図】なし【特許請求の範囲】
【請求項１】
ポリエステル樹脂中に分子量が６９５〜１０００である有機顔料を０．０１〜５重量％含有するポリエステルフィルム。
【請求項２】
有機顔料がカラーインデックス・ピグメントイエロー１８０であることを特徴とする請求項１に記載のポリエステルフィルム。
【請求項３】
有機顔料カラーインデックス・ピグメントイエロー１８０を含有するポリエステル樹脂層の少なくとも片面に、有機顔料を含有しないポリエステル樹脂層を積層したことを特徴とする請求項１または２に記載のポリエステルフィルム。
【請求項４】
スルホン酸アルカリ金属塩を有する残基を０．１〜２０モル％含有することを特徴とする請求項１〜３のいずれかに記載のポリエステルフィルム。
【請求項５】
金属板に貼合せて使用することを特徴とする請求項１〜４のいずれかに記載のポリエステルフィルム。
【請求項６】
金属缶外面に使用することを特徴とする請求項１〜５のいずれかに記載のポリエステルフィルム。
【発明の詳細な説明】
【技術分野】
【０００１】
本発明はポリエステルフィルムに関するものである。詳しくは、ポリエステルフィルムを有機顔料により着色し、食品包装容器などに使用するポリエステルフィルムにおいて、加圧水蒸気などによる滅菌、殺菌処理を行ってもポリエステルフィルムからの着色剤の染み出しがなく、かつポリエステル樹脂をフィルムに製膜する際の溶融押出温度履歴を繰り返し受けても着色剤が劣化せず、色調の再現性に優れた着色ポリエステルフィルムに関するものである。
【背景技術】
【０００２】
従来、金属容器の内面および外面は、金属の腐食による内容物の変質防止および外観の美麗性の観点から、エポキシ系やフェノール系などの各種熱硬化性樹脂を溶剤に溶解または分散させたものを塗布している。特に一般的に容器外面に関しては、容器に直接印刷もしくは表示を印刷した紙ラベルを巻き付けるなどして、他の商品との差別化を図っている（以下、「意匠性」と表記する）。そして、差別化を図る目的で表示の下地である容器に顔料などを混合した熱硬化性樹脂を塗布している。しかしながら、このような熱硬化性樹脂による被覆方法は、塗料の乾燥に長時間を要し、生産性が低下したり、多量の有機溶剤による環境汚染など好ましくない問題があった。
【０００３】
これらの問題を解決する方法としては、金属容器の材料である鋼板、アルミニウム板あるいは該金属板にメッキなど各種の表面処理を施し、その金属板にフィルムをラミネートする方法がある。そして、金属板の容器外面側に意匠性、高級感を付与する目的で有機顔料を添加し、透明でありながら特定の色調、黄色度を有する黄色着色フィルムを使用することが提案されており、このフィルムを金属板にラミネートすることにより、金属光沢により金色に輝く容器が提案されている（例えば、特許文献１、２参照）。しかしながら、これらの提案では、使用する着色剤の種類によっては、生産性のために着色フィルムを回収し、再チップ化して溶融押出を繰り返し行った際に、有機顔料の耐熱性が劣るために、色調を安定させることが困難であるという課題があった。
【０００４】
また、有機顔料による製膜工程や成形加工工程の汚染を防止するために着色剤含有層の両側を着色剤を含有しないそうで被覆、積層したフィルムについての提案もなされている（例えば、特許文献３参照）。しかしながら、この提案においても有機顔料によっては、内容物充填後の加圧水蒸気による滅菌、殺菌処理（レトルト処理）時に有機顔料がポリマー中を移動し、フィルム表面に染み出してくる、所謂マイグレーションと呼ばれる現象が起こり、殺菌釜（レトルト釜）内部を汚染するという課題が明らかになってきた。
【特許文献１】特開２００１−３０１０２５号公報
【特許文献２】特開２００３−２６８２３号公報
【特許文献３】特願２００３−４２３０２号公報
【発明の開示】
【発明が解決しようとする課題】
【０００５】
本発明の課題は、上記した、ポリエステルフィルム中の有機顔料の高温、長時間の湿熱、乾熱処理によるフィルム表面への顔料の染み出し現象による色写りの防止と顔料の耐熱性が劣ることによる繰り返し加熱による色調変化の抑制した着色ポリエステルフィルムを提供することにある。
【課題を解決するための手段】
【０００６】
上記課題は、ポリエステル樹脂中に分子量が６９５〜１０００である有機顔料を０．０１〜５重量％含有するポリエステルフィルムによって達成することができる。
【発明の効果】
【０００７】
フィルム中の有機顔料が熱処理などを行ってもフィルム表面に染み出しす現象がなく、さらに顔料の耐熱性に優れることから繰り返し加熱、溶融押出による色調変化のない、色調の再現性に優れたポリエステルフィルムを提供する。
【発明を実施するための最良の形態】
【０００８】
本発明のポリエステルフィルムを構成するポリエステル樹脂とは、主鎖中の主要な結合である、モノマー残基とモノマー残基を結合する共有結合がエステル結合からなる高分子の総称であって、通常ジカルボン酸化合物とジヒドロキシ化合物、もしくはジカルボン酸エステル誘導体とジヒドロキシ化合物を重縮合反応させることによって得ることができる。ここで、ジカルボン酸化合物としては、例えば、テレフタル酸、２，６−ナフタレンジカルボン酸、イソフタル酸、ジフェニルジカルボン酸、ジフェニルスルホンジカルボン酸、ジフェノキシエタンジカルボン酸、５−ナトリウムスルホイソフタル酸、フタル酸などの芳香族ジカルボン酸、シュウ酸、コハク酸、アジピン酸、セバシン酸、ダイマー酸、マレイン酸、フマル酸などの脂肪族ジカルボン酸、シクロヘキサンジカルボン酸などの脂環族ジカルボン酸、パラオキシ安息香酸などのオキシカルボン酸などを挙げることができる。また、ジカルボン酸エステル誘導体としては、上記ジカルボン酸化合物のエステル化物、例えばテレフタル酸ジメチル、テレフタル酸ジエチル、テレフタル酸２−ヒドロキシエチルメチルエステル、２，６−ナフタレンジカルボン酸ジメチル、イソフタル酸ジメチル、アジピン酸ジメチル、マレイン酸ジエチル、ダイマー酸ジメチルなどを挙げることができる。一方、ジヒロドキシ化合物としては、例えば、エチレングリコール、１，２−プロパンジオール、１，３−プロパンジオール、１，３−ブタンジオール、１，４−ブタンジオール、１，５−ペンタンジオール、１，６−ヘキサンジオール、ネオペンチルグリコールなどの脂肪族ジヒドロキシ化合物、ジエチレングリコール、ポリエチレングリコール、ポリプロピレングリコール、ポリテトラメチレングリコールなどのポリオキシアルキレングリコール、１，４−シクロヘキサンジメタノールなどの脂環族ジヒドロキシ化合物、ビスフェノールＡ、ビスフェノールＳなどの芳香族ジヒドロキシ化合物などが挙げられる。これらの中でも、ジカルボン酸化合物としてはテレフタル酸、２，６−ナフタレンジカルボン酸、イソフタル酸もしくはこれらのジメチルエステル化合物を、ジヒドロキシ化合物としては、エチレングリコール、１，３−プロパンジオール、１，４−ブタンジオール、ポリテトラメチレングリコール、１，４−シクロヘキサンジメタノールなどを好ましく用いることができる。中でも特に、テレフタル酸あるいはテレフタル酸ジメチルとエチレングリコールからなるポリエチレンテレフタレートを用いることが好ましい。
【０００９】
また、本発明のポリエステルフィルムは、レトルト処理時のフィルム白化による色調変化およびばらつきを抑制するために、スルホン酸アルカリ金属塩を有する残基を０．１〜２０モル％含有するポリエステル樹脂からなることが好ましい。生産性、経済性、フィルムの取扱性の観点からは０．１〜１５モル％含有することがより好ましく、１〜１０モル％含有すると特に好ましい。スルホン酸アルカリ金属塩を有する残基が０．１モル％未満の含有量ではレトルト処理時にフィルムが白化してしまう場合がある。また、２０モル％を越えて含有すると、ポリエステル樹脂の取扱いが難しくなることがある。ここで、スルホン酸アルカリ金属塩を有する残基としては、エステル形成性スルホン酸アルカリ金属塩化合物、たとえば、５−スルホイソフタル酸、４−スルホイソフタル酸、２−スルホイソフタル酸、スルホテレフタル酸などのアルカリ金属塩およびこれらのエステル形成誘導体などを挙げることができる。これらの中でも、取扱性などの点で５−スルホイソフタル酸、スルホテレフタル酸のナトリウム塩もしくはカリウム塩を用いることが好ましい。
【００１０】
また、本発明のポリエステルフィルムの特性を向上させる上で、数平均分子量が４００〜１００００のポリエチレングリコール成分を０．１〜１０重量％含有することも好ましい。数平均分子量が４００未満では、添加による効果が希薄となる場合があり、また逆に分子量が１００００を越えるとポリエステルの重合の際に増粘効果からポリエステル樹脂の分子量を大きくすることが困難となり、製膜性が悪化する場合がある。また、添加量については０．１重量％未満では添加することによる効果が認められない場合があり、逆に１０重量％を越えて添加すると分子量が低くても増粘効果によりポリエステル樹脂の重合に支障をきたす場合がある。上記した観点から、さらに好ましい分子量としては６００〜６０００である。また、より好ましい添加量としては０．２〜７重量％であり、０．２〜５重量％であればさらに好ましい。
【００１１】
本発明で用いるポリエステルを製造するに際しては、反応触媒、着色防止剤を使用することができる。反応触媒としては、例えば、アルカリ金属化合物、アルカリ土類金属化合物、亜鉛化合物、鉛化合物、マンガン化合物、コバルト化合物、アルミニウム化合物、アンチモン化合物、チタン化合物、ゲルマニウム化合物などを、また着色防止剤としては、リン化合物などを使用することができるが、本発明では特にこれらに限定するものではない。
【００１２】
通常、ポリエステルの製造が完結する以前の任意の段階において、重合触媒としてアンチモン化合物、ゲルマニウム化合物および／またはチタン化合物を添加することが好ましい。このような方法としては、例えば、ゲルマニウム化合物を例にすると、ゲルマニウム化合物粉体をそのまま添加する方法や、ポリエステルの出発原料であるグリコール成分中にゲルマニウム化合物を溶解させて添加する方法を使用することができる。
【００１３】
かかるゲルマニウム化合物としては、例えば、二酸化ゲルマニウム、水酸化ゲルマニウム水和物あるいはゲルマニウムテトラメトキシド、ゲルマニウムエチレングリコキシドなどのゲルマニウムアルコキシド化合物、ゲルマニウムフェノキシド化合物、リン酸ゲルマニウム、亜リン酸ゲルマニウムなどのリン酸含有ゲルマニウム化合物、酢酸ゲルマニウムなどを使用することができる。なかでも二酸化ゲルマニウムが好ましく用いられる。
【００１４】
また、アンチモン化合物としては特に限定されないが、例えば、三酸化アンチモンなどの酸化物、酢酸アンチモンなどが使用できる。また、さらにチタン化合物としては、特に限定しないが、チタンテトラエトキシド、チタンテトラブトキシドなどのチタンテトラアルコキシドを好ましく用いることができる。
【００１５】
以上のようにして、本発明で使用するポリエステルは製造されるが、ここで具体的な例を用いて説明する。例えば、ポリエチレンテレフタレートを製造するに際して、触媒として二酸化ゲルマニウムを添加する場合には、ジカルボン酸エステル誘導体であるテレフタル酸ジメチル１００重量部に、ジヒドロキシ化合物であるエチレングリコール６７重量部を添加し、それにエステル交換触媒として酢酸マンガン０．０４重量部を加え、エステル交換反応を行う。次いで、リン酸８５％水溶液０．０２５重量部、二酸化ゲルマニウム０．０２重量部を添加し、徐々に昇温、減圧し、最終的に２９０℃、７０Ｐａまで昇温、減圧し、所定の極限粘度となるまで重縮合反応を行う方法などを用いることができる。さらに、得た重合体をその融点以下の温度において減圧下または不活性ガス雰囲気下で固相重合反応し、アセトアルデヒドの含有量を減少させ、所定の極限粘度、カルボキシ末端基を得る方法などを採用しても良い。なお、好ましい極限粘度としては０．５８〜０．７５、より好ましくは０．６〜０．７２、さらに好ましくは０．６〜０．６９である。極限粘度が０．５８未満であったり、０．７５を越えると成形性劣ったり、耐衝撃性が悪化する場合がある。また、好ましいカルボキシ末端基量としては、成形性、経時変化および金属板との密着性の観点から２０〜５０×１０-3当量／ｋｇであることが好ましい。
【００１６】
本発明のポリエステルフィルムは、透明性を維持しつつ、黄色に着色する必要性から、有機顔料を着色剤として使用するが、フィルムからの有機顔料の析出、染み出し、マイグレーションによる色写りを抑制するため、ポリエステル樹脂に添加する有機顔料の分子量が６９５〜１０００であることが必要である。分子量が７００〜９００であればさらに好ましい。有機顔料の分子量が６９５未満では顔料のフィルム表面への析出があり、分子量が１０００を越えるとフィルム製膜の際、溶融押出時にポリマーの溶融粘度が高くなり過ぎる場合がある。分子量が掛かる範囲内の有機顔料であれば顔料の析出は抑制できるが、有機顔料の耐熱性の観点からは、有機顔料としてカラーインデックス・ピグメントイエロー１８０（Ｃ．Ｉ．  Ｐｉｇｍｅｎｔ  Ｙｅｌｌｏｗ１８０、ジスアゾのベンズイミダゾロン系）（分子量７３２）を用いることが好ましい。なお、ポリエステル樹脂用に用いられる黄色着色剤には、例えば、無機顔料ではチタンイエローを挙げることができるが、チタンイエローでは黄色の色彩が薄いばかりでなく、フィルムが不透明化してしまう問題点がある。
【００１７】
また、ポリエステル樹脂用の黄色有機顔料としては、アンスラキノン系のカラーインデックス・ピグメントイエロー１４７（分子量６００）やイソインドリノン系であるカラーインデックス・ピグメントイエロー１１０（分子量６４２）、キナフタロン系であるカラーインデックス・ピグメントイエロー１３８（分子量６９４）やモノアゾのベンズイミダゾロン系カラーインデックス・ピグメントイエロー１８１（分子量４９９）などが使われることがある。ここで、アンスラキノン系顔料は耐熱性が極めて高く、フィルムに添加した際の色彩も優れるが、レトルト処理などを行った際に顔料のフィルム表面への析出、マイグレーションが非常に激しいという問題点がある。一方、イソインドリノン系、キナフタロン系、モノアゾのベンズイミダゾロン系ピグメントイエロー１８１を用いた場合、色写りはアンスラキノン系顔料ほど激しくはないが、若干の色写りが起こる。さらに、耐熱性に劣るため、ポリエステルフィルムを製膜する際の溶融押出時に色調の変化が起こりやすく、一定した色調のフィルムを得らるのが困難であるという問題点などがある。
【００１８】
さらに、本発明のポリエステルフィルムは所定の色調を得るために、フィルム全体として有機顔料を０．０１〜５重量％含有することが必要である。色調の点では０．１〜１重量％であるとより好ましく、０．３〜０．８重量％であればさらに好ましい。顔料添加量が０．０１重量％未満であると、フィルム厚みにもよるが着色剤を添加した効果が明確でない場合があり、逆に５重量％を越えて添加しても色調の変化が飽和してしまい、さらにはポリマーの溶融粘度が高くなりすぎて溶融押出できなくなってしまう場合がある。。
【００１９】
本発明におけるポリエステルフィルムへの有機顔料の添加方法としては、上述したポリエステル樹脂と有機顔料をフィルム製造の際に溶融混練して、一度の溶融押出によりフィルムを得ても良いが、ベント式の二軸押出機を用いて、混合溶融押出することで予めフィルム中の着色剤の濃度よりも高濃度であるマスターバッチを製造しておき、着色剤を含有しないポリエステル樹脂により希釈することで所定の着色剤濃度を有するフィルムを製造する方法が経済的な観点から好ましい。ここでマスターバッチを製造する方法としては、たとえば、ポリエステル樹脂を低温で粉砕した後、所定の顔料濃度となるように有機顔料の粉体を添加し、均一になるように混合した後、ベント式二軸押出機に供給し、マスターバッチ化する方法が好ましく用いられる。また、ポリエステル樹脂と顔料を混合する際に分散剤として、ステアリルステアレートやステアリル酸マグネシウム、ステアリル酸カルシウムなどを分散剤としてマスターバッチ中に０．０１〜１重量％添加しても良い。さらに、非晶性のポリエステル樹脂を用いて、ニーダーなどのミキサーにて予め顔料を２０〜６０重量％含有する高濃度顔料添加樹脂を準備した後、所定のマスターバッチ濃度となるようにポリエステル樹脂とのコンパウンドを行っても良い。
【００２０】
マスターバッチ中の着色剤濃度としては経済的な観点からは高濃度、例えば３０重量％以上などとすることが好ましいが、分級などによる色むらを防止する観点から、マスターバッチ濃度は１〜３０重量％であることが好ましく、５〜２０重量％であればさらに好ましい。
【００２１】
本発明の着色ポリエステルフィルムは意匠性の観点から、透過法で測定されるフィルムのＬ*ａ*ｂ*表色系におけるｂ*値が１０〜３０であることが好ましい。ｂ*値が１０未満であれば、着色剤の濃度ムラが顕著になるだけでなく、成形加工による厚みの変化による色むらが顕著になってしまうことがある。一方、ｂ*値を３０を越えてる値にしようとすると、添加顔料濃度が高くなり、不経済であるだけでなく、溶融押出時のポリマーの溶融粘度が高くなり過ぎる場合がある。生産性の点を考慮すればｂ*値は１０〜２５であれば好ましい。なお、ここでのＬ*ａ*ｂ*表色系におけるｂ*値の測定はＪＩＳ  Ｚ−８７２２−２０００に基づき、フィルム１枚を用いた透過測定にて行った。
【００２２】
さらに本発明のポリエステルフィルムは、Ｌ*ａ*ｂ*表色系におけるＬ*値が８０〜９５であることが好ましい。より好ましくはＬ＊値が９０〜９５である。前記数値範囲であれば、透明で見た目の美しさを活用することができる。なお、ここでのＬ*値についても、ｂ*値と同様の方法で透過光による測定で求めたものである。
【００２３】
また、本発明のポリエステルフィルムはフィルムのＬ*ａ*ｂ*表色系におけるａ*値が−１２〜０であることが好ましい。ａ*値が−１２未満であれば、フィルムが緑色がかって見えることがあり、一方、ａ*値が０を越えるとフィルムの色目が赤味がかって見えてしまうことがある。包装用途としてより好まれる色調は、ａ*値は−１０〜−２である。なお、ａ*値についても、ｂ*値と同様の方法で透過光による測定で求めたものである。
【００２４】
本発明の着色ポリエステルフィルムは、特定の分子量を有する有機顔料を用いることで高温長時間のレトルト処理や乾熱処理を施しても、フィルムからのマイグレーションによる色写りを改善することができるが、さらにその効果を高める目的で、有機顔料を含有する層の少なくとも片面に有機顔料を含有しない層を積層した積層フィルムであることが好ましい。また、フィルムの表裏の区別なく使用できるという点では、有機顔料を含有する層の両側に含有しない層を積層するのが好ましい。さらに、有機顔料含有層の両側に同一のポリエステル組成物からなる積層フィルムであることが好ましいが、互いに異なるものであっても良い。さらに、積層構成は２層や３層に限定されるものではなく、さらに他の高分子成分からなる層を配置した積層フィルムでも良い。
【００２５】
積層フィルムにおいて、有機顔料を含有しない層は有機顔料を含有する層からの着色剤の染み出しをブロックすることが求められることから、０．１〜３μｍの厚みで積層することが好ましい。より好ましくは０．２〜２．５μｍ、更に好ましくは０．５〜２μｍである。積層厚みが３μｍを越えると、ｂ＊値を所定の値にする際にフィルム全体の厚みが厚くなるか、顔料添加層に添加する顔料濃度を高くする必要があり、経済性、生産性、成形加工性などの点で問題となる場合がある。
【００２６】
本発明のポリエステルフィルムの厚みは経済性、生産性、成形加工性などの点から７〜３０μｍであることが好ましい。さらに好ましくは１０〜２０μｍである。厚みが７μｍ未満であると成形加工を行う際に破れが発生しやすくなり、逆に３０μｍを越えると成形加工を行う際にフィルムが削られ、表面に傷が付く場合がある。
【００２７】
本発明の着色ポリエステルフィルムは、取扱性と加工性を向上させるために、平均粒子径０．０１〜１０μｍの内部粒子、無機粒子および／または有機粒子を０．０１〜３重量％含有することが好ましい。
【００２８】
内部粒子の析出方法としては、例えば、特開昭４８−６１５５６号公報、特開昭５１−１２８６０号公報、特開昭５３−４１３５５号公報、特開昭５４−９０３９７号公報などに記載の技術を採用することができる。さらに、特公昭５５−２０４９６号公報や特開昭５９−２０４６１７号公報などの他の粒子を併用することもできる。なお、１０μｍを越える平均粒子径を有する粒子を使用すると、フィルムに欠陥が生じることがあるので注意を要する。
【００２９】
かかる無機粒子としては、例えば、湿式および乾式シリカ、コロイダルシリカ、ケイ酸アルミ、酸化チタン、炭酸カルシウム、リン酸カルシウム、硫酸バリウム、酸化アルミ、マイカ、カオリン、クレーなどを使用することができる。また、有機粒子としては、スチレン、シリコーン、アクリル酸類、メタクリル酸類、ポリエステル類、ジビニル化合物などを構成成分とする粒子を使用することができる。なかでも、湿式および乾式シリカ、アルミナなどの無機粒子およびスチレン、シリコーン、アクリル酸、メタクリル酸、ポリエステル、ジビニルベンゼンなどを構成成分とする粒子を使用することが好ましい。さらに、これらの内部粒子、無機粒子および有機粒子は二種以上を併用してもよい。
【００３０】
次に、本発明の着色ポリエステルフィルムの製造方法としては、例えば、２層積層フィルムの場合、各層に使用するポリエステル、マスターバッチなどを層別に各々に所定の割合でブレンドし、窒素雰囲気、真空雰囲気などで例えば１５０℃５時間などの乾燥を行い、その後個別の押出機に供給し溶融する。なお、二軸のベント式押出機を使用する場合は乾燥工程を省略しても良い。押出機にて溶融した樹脂は、別々の経路にてフィルターやギヤポンプを通じて、異物の除去、押出量の均整化を行い、Ｔダイの上部に設置したフィードブロック内にて所望の層構成に積層した後、Ｔダイより冷却ドラム上にシート状に吐出する共押出法により未延伸シートを得る。その際、ワイヤー状電極、テープ状電極もしくは針状電極を使用して静電印加し冷却ドラムに密着する方法、冷却ドラムと押出したポリマーシート間に水膜を設けたキャスト法、冷却ドラム温度をポリエステルのガラス転移点〜（ガラス転移点−２０℃）にして押出したポリマーを粘着させる方法、もしくはこれらの方法を複数組み合わせた方法によりシート状ポリマーを冷却ドラムに密着させ冷却固化し未延伸フィルムを得る。これらのキャスト法の中でも、生産性や平面性の観点から静電印加する方法が好ましく使用され、特にテープ状電極を使用する方法が好ましく用いられる。かかる未延伸フィルムを用いて長手方向に延伸した後、幅方向に延伸する、あるいは幅方向に延伸した後、長手方向に延伸する逐次二軸延伸法、フィルムの長手方向、幅方向をほぼ同時に延伸していく同時二軸延伸法などにより延伸を行う。
【００３１】
かかる延伸方法において、採用される延伸倍率としては、それぞれの方向に好ましくは１．６〜４．２倍、さらに好ましくは２．４〜４倍である。また、延伸速度は１０００〜２０００００％／分であることが望ましく、延伸温度はポリエステルのガラス転移点〜（ガラス転移点＋１００℃）の温度範囲であれば任意の温度とすることができるが、好ましくは、８０〜１７０℃、特に好ましくは長手方向の延伸温度を９０〜１５０℃、幅方向の延伸温度を１００〜１５０℃とするのがよい。フィルムに非常に優れた成形性を付与するためには、特に長手方向の延伸温度を１００〜１３０℃とすることが好ましく、特に縦延伸前において、１００℃以上の温度で１〜１００秒間程度結晶化しない範囲において予熱して後、延伸することは、均一な延伸による優れた平面性、配向斑抑制による優れた成形性の発現などの点で好ましいことである。さらに、延伸は各方向に対して複数回行ってもよい。
【００３２】
さらに二軸延伸の後にフィルムの熱処理を行うが、この熱処理は、オーブン中、加熱されたロール上など任意の方法により行うことができる。熱処理温度は、延伸温度〜原料の融点の範囲の、任意の温度とすることができるが、成形加工性と耐衝撃性の点から１６０〜２３０℃の熱処理温度であることが好ましい。かかる温度より低温であれば、耐衝撃性が悪化し、高温であれば成形加工性が悪化することがある。成形後の耐衝撃性の点からは１６０〜２２０℃であればさらに好ましく、１７０〜２１０℃の範囲であればより一層好ましい。また、熱処理時間は他の特性を悪化させない範囲において任意とすることができるが、通常１〜３０秒間行うのが好ましい。さらに、熱処理はフィルムを長手方向および／または幅方向に弛緩させて行ってもよい。
【００３３】
本発明の着色ポリエステルフィルムは、有機顔料により着色していることから、金属板の着色塗装や着色メッキの代替として、金属板に直接熱接着あるいは接着剤を用いて貼合せて使用することが好ましい。さらに、金属板に貼合せた後、絞り成形やしごき成形によって製造する２ピースからなる金属缶の外面被膜用に使用することで金属容器の意匠性を高めることができるので、好ましく使用できる。
【実施例】
【００３４】
（物性・評価）
ポリマー、フィルムの物性およびフィルム加工品の特性は以下の方法にて測定、評価した。
【００３５】
（１）ポリエステルフィルムの融点（Ｔｍ）
フィルム約５ｍｇをとり、示差走査熱量計（セイコー電子工業社製ＲＤＣ２２０型）により、２０℃／分の昇温速度で熱特性を測定し融解のピーク温度を融点（Ｔｍ）とした。
【００３６】
（２）色調（Ｌ*ａ*ｂ*値）
ＪＩＳ  Ｚ  ８７２２（２０００年）に基づき、分光式色差計（日本電色工業製  ＳＥ−２０００、光源  ハロゲンランプ、０°−４５°後分光方式）を用いて、フィルム一枚を透過法により測定し、Ｌ*ａ*ｂ*値を求めた。なお、測定は各実験例とも任意の５カ所について行い、その平均値を採用した。
【００３７】
（３）積層厚み比
透過型電子顕微鏡を用いて、加速電圧１００ｋＶでフィルム断面を超薄切片法で観察し、層界面を判別し、積層厚みを求めた。なお、測定は各実験例とも任意の５カ所について倍率２０，０００倍で観察を行い、その平均値から積層厚み比を求めた。
【００３８】
（４）カルボキシル末端基量
ポリエステルもしくはフィルムをオルソクロロフェノール／クロロホルム（重量比７／３）に１００℃、２０分の条件で溶解し、水酸化カリウムを用いて電位差適定を行うことにより求めた。
【００３９】
（５）スルホン酸アルカリ金属塩を有する残基含有量
蛍光Ｘ線測定により、スルホン酸基が有するイオウ元素についてピーク強度を求め、ピーク強度と検量線の関係を予め作成しておくことでイオウ元素の含有量を定量した。イオウ元素の含有量からスルホン酸アルカリ金属塩を有する残基含有量を算出した。なお、スルホン酸アルカリ金属塩を有する残基の構造が特定されていない場合は、樹脂をヘキサフルオロイソプロパノール（ＨＦＩＰ）やＨＦＩＰとクロロホルムの混合溶媒など良量溶媒に溶解後、1Ｈ−ＮＭＲおよび13Ｃ−ＮＭＲを用いて構造と含有量を定量することができる。
【００４０】
（６）着色剤濃度
フィルムをヘキサフルオロイソプロパノール（ＨＦＩＰ）に溶解後、1Ｈ−ＮＭＲおよび13Ｃ−ＮＭＲを用いて、フィルム全体に含有する着色剤濃度を算出した。
【００４１】
（７）耐乾熱析出性
フィルムを２８０℃に加熱した無錫鋼板（厚さ０．２２ｍｍ）と４０ｍ／分の速度で貼合せ、３０℃の水で急冷し、フィルムラミネート鋼板を作成した。該鋼板を熱風オーブン内に設置し、１５０℃で３０分間の乾熱処理を行った。その後ラミネートフィルム表面を産業用ワイパー（キムワイプ（クレシア（株）製、ワイパーＳ−２００））で３ｋｇの力を掛けながら拭き、以下の基準で評価を行った。なお、有機顔料を含有する層と含有しない層を積層した２層積層フィルムでは、顔料含有層が鋼板と接着するようにラミネートを行い評価した。
○：肉眼で見てワイパーに着色剤の色が付着しなかった。
×：肉眼で見てワイパーに着色剤の色が付着した。
【００４２】
（８）耐湿熱析出性（１）
４０ｍ／分でフィルムを２８０℃に加熱した無錫鋼板（厚さ０．２２ｍｍ）と貼合せ、常温の水で急冷し、フィルムラミネート鋼板を作成した。該鋼板をレトルト釜内に設置し、１２５℃で１時間のレトルト処理を行った。その後ラミネートフィルム表面を産業用ワイパー（キムワイプ（クレシア（株）製、ワイパーＳ−２００））で３ｋｇの力を掛けながら拭き、以下の基準で評価を行った。なお、有機顔料を含有する層と含有しない層を積層した２層積層フィルムでは、顔料含有層が鋼板と接着するようにラミネートを行い評価した。
○：肉眼で見てワイパーに着色剤の色が付着しなかった。
×：肉眼で見てワイパーに着色剤の色が付着した。
【００４３】
（９）耐湿熱析出性（２）
４０ｍ／分でフィルムを２８５℃に加熱した無錫鋼板（厚さ０．２４ｍｍ）と貼合せ、急冷し、フィルムラミネート鋼板を作成した。該鋼板をレトルト釜内に設置し、１２５℃で３時間のレトルト処理を行った。その後ラミネートフィルム表面を産業用ワイパー（キムワイプ（クレシア（株）製、ワイパーＳ−２００））で３ｋｇの力を掛けながら拭き、以下の基準で評価を行った。なお、有機顔料を含有する層と含有しない層を積層した２層積層フィルムでは、顔料含有層が鋼板と接着するようにラミネートを行い評価した。
○：肉眼で見てワイパーに着色剤の色が付着しなかった。
×：肉眼で見てワイパーに着色剤の色が付着した。
【００４４】
（１０）顔料の耐熱性
製膜したフィルムを粉砕し、再ペレット化し、再度乾燥後溶融押出機に供給し２８０℃にて溶融押出を行う。Ｔダイから吐出したポリマーを冷却ロール上にキャストすることで無延伸シートを得る。次に、再チップ化とシート化を繰り返し、繰り返し溶融押出による色調の変化を肉眼で以下の基準にて評価した。
Ａ級：５回溶融押出を繰り返しても、色調に変化無かった。
Ｂ級：５回溶融押出を繰り返したシートを並べて見ると、色調が変化していた。
Ｃ級：２回の再溶融押出で色調が変化しているのがわかった。
Ｄ級：１回の再溶融押出で色調が変化しているのがわかった。
【００４５】
（１１）耐レトルト変色性
上記した成形性の評価と同様に金属板にラミネート後、絞りしごき成形機で絞り比１．５のサンプル容器を作成した。得たサンプル容器の中に室温の水を入れて、レトルト釜にて１２５℃で１０分間のレトルト処理を行った。その後容器外面について、以下の基準で評価を行った。
○：レトルト処理でフィルムに変化が見られなかった。
×：レトルト処理でフィルムに水玉模様の斑が発生し、色調が斑となった。
【００４６】
（ポリエステルの製造）
以下の実験例において使用したポリエステル樹脂は以下のように製造した。
【００４７】
ポリエステルＡ：テレフタル酸ジメチル１００重量部、エチレングリコール７０重量部の混合物にテレフタル酸ジメチルに対して酢酸マンガン０．０４重量部を加え、徐々に昇温し、最終的には２２０℃でメタノールを留出させながら常法によりエステル交換反応を行った。次いで、リン酸８５％水溶液０．０２５重量部、二酸化ゲルマニウム０．０２重量部を添加し、徐々に昇温、減圧し、最終的に２９０℃、７０Ｐａまで昇温、減圧し、極限粘度が０．６７となるまで重縮合反応を行い、その後ストランド状に吐出、冷却し、カッティングしてポリエチレンテレフタレート樹脂を得た。
【００４８】
（ポリエステルＢ）
テレフタル酸ジメチル１００重量部、５−ナトリウムスルホイソフタル酸ジメチル８重量部、エチレングリコール８２重量部の混合物に、テレフタル酸ジメチルに対して酢酸マグネシウム０．０６重量部、酢酸リチウム０．１６重量部、三酸化アンチモン０．０４重量部を加え、徐々に昇温し、最終的には２２０℃でメタノールを留出させながらエステル交換反応を行う。次いで、リン酸８５％水溶液０．０４５重量部、数平均分子量１０００のポリエチレングリコール１．１重量部を添加して、徐々に昇温、減圧し、最終的に２９０℃、７０Ｐａまで昇温、減圧し、極限粘度が０．６７となるまで重縮合反応を行い、その後ストランド状に吐出、冷却し、カッティングして５−スルホイソフタル酸ナトリウムを５モル％共重合したポリエチレンテレフタレート樹脂を得た。
【００４９】
（粒子マスター）
テレフタル酸ジメチル１００重量部、エチレングリコール７０重量部の混合物にテレフタル酸ジメチルに対して酢酸マンガン０．０４重量部を加え、徐々に昇温し、最終的には２２０℃でメタノールを留出させながらエステル交換反応を行った。次いで、リン酸８５％水溶液０．０２５重量部、二酸化ゲルマニウム０．０２重量部を添加した、さらに、平均二次粒子径２．２μｍの凝集粒子のエチレングリコールスラリーを粒子濃度が２重量％となるように添加して、徐々に昇温、減圧し、最終的に２９０℃、７０Ｐａまで昇温、減圧し、極限粘度が０．６３となるまで重縮合反応を行い、その後ストランド状に吐出、冷却し、カッティングして粒子マスター樹脂を得た。
【００５０】
（顔料マスター１）
ポリエステルＡを粉末状に凍結粉砕し、そこに着色剤として有機顔料であるベンズイミダゾロン系顔料カラーインデックス・ピグメントイエロー１８０（分子量７３２）を５重量％添加し、均一に混合した後、２軸ベント式押出機に供給し、溶融混練しストランド状に押出し、水中で冷却後チップ状にカットして顔料マスター１を得た。
【００５１】
（顔料マスター２）
イーストマンケミカル社製ＰＥＴ−Ｇ  ＧＮ０７１を凍結粉砕することで粉末化したもの６０重量部に、有機顔料カラーインデックス・ピグメントイエロー１８０（分子量７３２）を４０重量部添加し、ニーダーを用いて１１０℃で混練を行いプレマスターを得た。次にプレマスターと上記したポリエステルＡとを粉砕し、樹脂中の顔料濃度が１０重量％となるように混合して２軸ベント式押出機に供給し、溶融混練しストランド状に押出し、水中で冷却後チップ状にカットして顔料マスター２を得た。
【００５２】
（顔料マスター３）
ポリエステルＡを粉末状に凍結粉砕し、そこに着色剤として有機顔料であるアンスラキノン系顔料カラーインデックス・ピグメントイエロー１４７（分子量６００）を５重量％と、分散剤としてステアリル酸マグネシウムを０．５重量％添加し、均一に混合した後、２軸ベント式押出機に供給し、溶融混練しストランド状に押出し、水中で冷却後チップ状にカットして顔料マスター３を得た。
【００５３】
（顔料マスター４）
ポリエステルＡを粉末状に凍結粉砕し、そこに着色剤として有機顔料であるイソインドリノン系顔料カラーインデックス・ピグメントイエロー１１０（分子量６４２）を５重量％添加し、均一に混合した後、２軸ベント式押出機に供給し、溶融混練しストランド状に押出し、水中で冷却後チップ状にカットして顔料マスター４を得た。
【００５４】
（顔料マスター５）
ポリエステルＡを粉末状に凍結粉砕し、そこに着色剤として有機顔料であるイソインドリノン系顔料カラーインデックス・ピグメントイエロー１１０（分子量６４２）を３重量％とキナフタロン系顔料カラーインデックス・ピグメントイエロー１３８（分子量６９４）を２重量％添加し、均一に混合した後、２軸ベント式押出機に供給し、溶融混練しストランド状に押出し、水中で冷却後チップ状にカットして顔料マスター５を得た。
【００５５】
（顔料マスター６）
ポリエステルＡを粉末状に凍結粉砕し、そこに着色剤として有機顔料であるカラーインデックス・ピグメントイエロー１８１（分子量４９９）を５重量％添加し、均一に混合した後、２軸ベント式押出機に供給し、溶融混練しストランド状に押出し、水中で冷却後チップ状にカットして顔料マスター６を得た。
【００５６】
（顔料マスター７）
ポリエステルＡを粉末状に凍結粉砕し、そこに着色剤として有機顔料であるカラーインデックス・ピグメントイエロー１９１（分子量５２７）を５重量％、分散剤としてステアリル酸マグネシウムを０．５重量％添加し、均一に混合した後、２軸ベント式押出機に供給し、溶融混練しストランド状に押出し、水中で冷却後チップ状にカットして顔料マスター７を得た。
【００５７】
（実施例１）
有機顔料を含有する層（層Ａ）と含有しない層（層Ｂ）の２層積層フィルムとした。
層Ａのポリエステルとして、ポリエステルＡと粒子マスターおよび顔料マスター１を重量比で８８：４：８の割合で混合して使用した。層Ｂのポリエステルとしては、ポリエステルＡと粒子マスターを重量比で９６：４の割合で混合して使用した。
【００５８】
各々混合したポリエステル樹脂を個別に真空乾燥機にて１８０℃４時間乾燥し、水分を十分に除去した後、別々の単軸押出機に供給、２８０℃で溶融し、別々の経路にてフィルター、ギヤポンプを通し、異物の除去、押出量の均整化を行った後、Ｔダイの上部に設置したフィードブロック内にて層Ａ／層Ｂ（積層厚み比２５：１）となるように積層した後、Ｔダイより２５℃に温度制御した冷却ドラム上にシート状に吐出した。その際、直径０．１ｍｍのワイヤー状電極を使用して静電印加し冷却ドラムに密着させ未延伸フィルムを得た。
【００５９】
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１２０℃で幅方向に３．２倍延伸し、そのままテンター内にて幅方向に４％のリラックスを掛けながら温度２１０℃で５秒間の熱処理を行いフィルム厚み１３μｍの二軸配向フィルムを得た。
得られたフィルムを評価した結果を表１に示す。本実施例のフィルムは乾熱、湿熱処理を行っても、顔料がフィルム表面に染み出してこず、また繰り返し溶融押出を行っても色調の変化が認められない優れた特性を示していた。
【００６０】
（実施例２）
層Ａのポリエステルとして、ポリエステルＡと粒子マスターおよび顔料マスター１を重量比で８６：４：１０の割合で混合して使用した。層Ｂのポリエステルとしては、ポリエステルＡと粒子マスターを重量比で９６：４の割合で混合して使用した。
【００６１】
各々混合したポリエステル樹脂を個別に真空乾燥機にて１８０℃４時間乾燥し、水分を十分に除去した後、別々の単軸押出機に供給、２８０℃で溶融し、別々の経路にてフィルター、ギヤポンプを通し、異物の除去、押出量の均整化を行った後、Ｔダイの上部に設置したフィードブロック内にて層Ａ／層Ｂ（積層厚み比１１：２）となるように積層した後、Ｔダイより２５℃に温度制御した冷却ドラム上にシート状に吐出した。その際、直径０．１ｍｍのワイヤー状電極を使用して静電印加し冷却ドラムに密着させ未延伸フィルムを得た。
【００６２】
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１２０℃で幅方向に３．２倍延伸し、そのままテンター内にて幅方向に４％のリラックスを掛けながら温度２１０℃で５秒間の熱処理を行いフィルム厚み１３μｍの二軸配向フィルムを得た。
得られたフィルムを評価した結果を表１に示すが、本実施例のフィルムは乾熱、湿熱処理を行っても、顔料がフィルム表面に染み出してこず、また繰り返し溶融押出を行っても色調の変化が認められない優れた特性を示していた。
【００６３】
【表１】
2005089550.tif 000002
【００６４】
（実施例３）
層Ａのポリエステルとして、ポリエステルＡと粒子マスターおよび顔料マスター２を重量比で９０：４：６の割合で混合して使用した。層Ｂのポリエステルとしては、ポリエステルＡと粒子マスターを重量比で９６：４の割合で混合して使用した。
各々混合したポリエステル樹脂を個別に真空乾燥機にて１８０℃４時間乾燥し、水分を十分に除去した後、別々の単軸押出機に供給、２８０℃で溶融し、別々の経路にてフィルター、ギヤポンプを通し、異物の除去、押出量の均整化を行った後、Ｔダイの上部に設置したフィードブロック内にて層Ａ／層Ｂ（積層厚み比５：１）となるように積層した後、Ｔダイより２５℃に温度制御した冷却ドラム上にシート状に吐出した。その際、直径０．１ｍｍのワイヤー状電極を使用して静電印加し冷却ドラムに密着させ未延伸フィルムを得た。
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１１５℃で幅方向に３．１倍延伸し、そのままテンター内にて幅方向に３％のリラックスを掛けながら温度２１０℃で５秒間の熱処理を行いフィルム厚み１２μｍの二軸配向フィルムを得た。
得られたフィルムを評価した結果を表２に示す。本実施例のフィルムは乾熱、湿熱処理を行っても、顔料がフィルム表面に染み出してこず、また繰り返し溶融押出を行っても色調の変化が認められない優れた特性を示していた。
【００６５】
（実施例４）
実施例４では単層フィルムを製膜し、評価した。
【００６６】
ポリエステルとして、ポリエステルＡと粒子マスターおよび顔料マスター１を重量比で８６：４：１０の割合で混合して使用した。
混合したポリエステル樹脂を真空乾燥機にて１７０℃５時間乾燥し、水分を十分に除去した後、単軸押出機に供給、２８０℃で溶融し、フィルター、ギヤポンプを通し、異物の除去、押出量の均整化を行った後、Ｔダイより２０℃に温度制御した冷却ドラム上にシート状に吐出した。その際、直径０．２ｍｍのワイヤー状電極を使用して静電印加し冷却ドラムに密着させ未延伸フィルムを得た。
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１２０℃で幅方向に３．２倍延伸し、そのままテンター内にて幅方向に３％のリラックスを掛けながら温度２１０℃で５秒間の熱処理を行いフィルム厚み１３μｍの二軸配向フィルムを得た。
得られたフィルムを評価した結果を表２に示す。本実施例のフィルムは乾熱処理や、１時間のハイレトルト処理を行っても、顔料がフィルム表面に染み出してこず、また繰り返し溶融押出を行っても色調の変化が認められない優れた特性を示していた。
【００６７】
【表２】
2005089550.tif 000003
【比較例１】
【００６８】
層Ａで顔料マスター３を使用した以外は実施例２と同様に１３μｍの２層積層フィルムを得て評価を行った。評価結果を表３に示す。カラーインデックス・ピグメントイエロー１４７では顔料の染み出しが激しく、乾熱処理３０分で染み出しが認められた。
【比較例２】
【００６９】
層Ａで顔料マスター４を使用した以外は実施例２と同様に１３μｍの２層積層フィルムを得て評価を行った。評価結果を表３に示すが、カラーインデックス・ピグメントイエロー１１０では乾熱処理３０分では染み出しが認められなかったが、レトルト処理で染み出しが認められた。また、繰り返しの溶融押出での色調変化が激しいという、耐熱性に劣る物であった。
【００７０】
【表３】
2005089550.tif 000004
【比較例３】
【００７１】
層Ａで顔料マスター５を使用した以外は実施例２と同様に１３μｍの２層積層フィルムを得て評価を行った。評価結果を表４に示す。カラーインデックス・ピグメントイエロー１１０と１３８の混合系では乾熱処理３０分では染み出しが認められなかったが、レトルト処理で染み出しが認められた。また、繰り返しの溶融押出での色調変化が激しいという、耐熱性に劣る物であった。
【比較例４】
【００７２】
層Ａで顔料マスター６を使用した以外は実施例２と同様に１３μｍの２層積層フィルムを得て評価を行った。評価結果を表４に示すが、カラーインデックス・ピグメントイエロー１８１では乾熱処理３０分では染み出しはなかったが、レトルト処理で染み出しが認められた。また、繰り返しの溶融押出での色調変化が激しいという、耐熱性に劣る物であった。
【００７３】
【表４】
2005089550.tif 000005
【００７４】
（実施例５）
有機顔料を含有する層（層Ａ）と含有しない層（層Ｂ）のＢ／Ａ／Ｂ構成の３層積層フィルムとした。
層Ａのポリエステルとして、ポリエステルＡと粒子マスターおよび顔料マスター２を重量比で９１：４：５の割合で混合して使用した。層Ｂのポリエステルとしては、ポリエステルＢと粒子マスターを重量比で９６：４の割合で混合して使用した。
各々混合したポリエステル樹脂を個別に真空乾燥機にて１８０℃４時間乾燥し、水分を十分に除去した後、別々の単軸押出機に供給、２８０℃で溶融し、別々の経路にてフィルター、ギヤポンプを通し、異物の除去、押出量の均整化を行った後、Ｔダイの上部に設置したフィードブロック内にて層Ｂ／層Ａ／層Ｂ（積層厚み比１：１１：１）となるように積層した後、Ｔダイより２５℃に温度制御した冷却ドラム上にシート状に吐出した。その際、直径０．２ｍｍのワイヤー状電極を使用して静電印加し冷却ドラムに密着させ未延伸フィルムを得た。
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１２０℃で幅方向に３．２倍延伸し、そのままテンター内にて幅方向に４％のリラックスを掛けながら温度２１０℃で５秒間の熱処理を行いフィルム厚み１３μｍの二軸配向フィルムを得た。
得たフィルム評価した結果を表５に示すが、本実施例のフィルムは乾熱、湿熱処理を行っても、顔料がフィルム表面に染み出してこず、また繰り返し溶融押出を行っても色調の変化が認められない優れた特性を示していた。さらに、容器成形後に内容物を入れた状態でレトルト処理を行ってもフィルムに変化はなかった。
【比較例５】
【００７５】
層Ａのポリエステルとしては、ポリエステルＡと粒子マスターおよび顔料マスター７を重量比で８６：４：１０の割合で混合して使用した。層Ｂのポリエステルとしては、ポリエステルＡと粒子マスターを重量比で９６：４の割合で混合して使用した。
各々混合したポリエステル樹脂を個別に真空乾燥機にて１８０℃４時間乾燥し、水分を十分に除去した後、別々の単軸押出機に供給、２８０℃で溶融し、別々の経路にてフィルター、ギヤポンプを通し、異物の除去、押出量の均整化を行った後、Ｔダイの上部に設置したフィードブロック内にて層Ｂ／層Ａ／層Ｂ（積層厚み比１：１１：１）となるように積層した後、Ｔダイより２５℃に温度制御した冷却ドラム上にシート状に吐出した。その際、直径０．２ｍｍのワイヤー状電極を使用して静電印加し冷却ドラムに密着させ未延伸フィルムを得た。
次いで、長手方向への延伸前に加熱ロールにてフィルム温度を上昇させ、最終的にフィルム温度１０５℃で長手方向に３．２倍延伸し、すぐに４０℃に温度制御した金属ロールで冷却した。ついで、テンター式横延伸機にて予熱温度９５℃、延伸温度１２０℃で幅方向に３．２倍延伸し、そのままテンター内にて幅方向に４％のリラックスを掛けながら温度２１０℃で５秒間の熱処理を行いフィルム厚み１３μｍの二軸配向フィルムを得た。
得られたフィルム評価した結果を表５に示す。本比較例のフィルムはハイレトルト処理で染み出しが認められた。また、繰り返しの溶融押出での色調変化が激しいという、耐熱性に劣る物であった。さらに、容器成形後に内容物を入れた状態でレトルト処理を行うと、フィルムの色調に斑ができるという、品質の劣る物であった。
【００７６】
【表５】
2005089550.tif 000006